(57)【特許請求の範囲】
【請求項１】
ナフタレンスルホン酸ホルムアルデヒド縮合物と、トリイソプロパノールアミンと、オキシカルボン酸、糖類及び糖アルコールから選ばれる１種以上の化合物と、水とを含有する水硬性組成物用混和剤。
【請求項２】
オキシカルボン酸、糖類及び糖アルコールから選ばれる化合物が、グルコン酸、酒石酸、クエン酸及びソルビトールから選ばれる１種以上の化合物である、請求項１記載の水硬性組成物用混和剤。
【請求項３】
トリイソプロパノールアミンとオキシカルボン酸、糖類及び糖アルコールから選ばれる化合物とのモル比が、トリイソプロパノールアミン／前記化合物で、０．３以上１．６以下である、請求項１又は２記載の水硬性組成物用混和剤。
【請求項４】
トリイソプロパノールアミンの含有量が、混和剤の固形分中、５．０質量％以上３０質量％以下である、請求項１〜３のいずれかに記載の水硬性組成物用混和剤。
【請求項５】
オキシカルボン酸、糖類及び糖アルコールから選ばれる化合物の含有量が、混和剤の固形分中、５．０質量％以上４０質量％以下である、請求項１〜４のいずれかに記載の水硬性組成物用混和剤。
【請求項６】
２０℃における粘度が５０ｍＰａ・ｓ以上１８０ｍＰａ・ｓ以下である、請求項１〜５のいずれかに記載の水硬性組成物用混和剤。
【請求項７】
ナフタレンスルホン酸ホルムアルデヒド縮合物とトリイソプロパノールアミンと水とを含有する水硬性組成物用混和剤に、オキシカルボン酸、糖類及び糖アルコールから選ばれる化合物を添加して粘度を低下させる、水硬性組成物用混和剤の粘度調整方法。
【発明の詳細な説明】
【技術分野】
【０００１】
本発明は、水硬性組成物用混和剤に関する。
【背景技術】
【０００２】
水硬性組成物用の分散剤は、セメント粒子を分散させることにより、所要のスランプを得るのに必要な単位水量を減少させ、水硬性組成物の作業性等を向上させるために用いる化学混和剤である。分散剤には、従来、ナフタレンスルホン酸ホルムアルデヒド縮合物等のナフタレン系分散剤、カルボン酸とアルキレングリコール鎖を有する単量体との共重合体等のポリカルボン酸系分散剤、メラミンスルホン酸ホルムアルデヒド縮合物等のメラミン系分散剤等が知られている。
【０００３】
ナフタレン系分散剤は、一般的にポリカルボン酸系分散剤やメラミン系分散剤と比較して材料や温度の変化に対する流動性発現の効果の変動が少なく、また得られる水硬性組成物の粘性が比較的低く、水硬性組成物の製造に際して使い易いという優れた特徴がある。一方、ナフタレン系分散剤分散剤は、ポリカルボン酸系分散剤に比べて硬化体の強度が劣る傾向がある。
【０００４】
特許文献１には、少なくとも４％のＣ４ＡＦ、石膏、５ないし８０重量％の充填剤またはクリンカー基剤、および、セメントを基準にして０．２重量％までの少なくとも１個のＣ３−Ｃ５−ヒドロキシアルキル基を有する高級トリアルカノールアミンよりなる添加剤を有するクリンカーの混合物により構成される強化混合セメントにより、７日及び２８日圧縮強度を増加させる技術が開示されている。特許文献１には、高級トリアルカノールアミンを水の添加の前に、または添加とともに、または添加の後に、セメントに添加できること、水分減少用混合剤等の他の薬剤を使用できること、グルコン酸ナトリウムを併用できること、などが開示されている。
【０００５】
特許文献２には、炭素数１〜３のアルキル基を有するアルキルジエタノールアミンとナフタレンスルホン酸ホルムアルデヒド縮合物とを特定比率で含有する水硬性組成物用分散剤で水硬性組成物の流動保持性の向上と早期強度とを両立させる技術が開示されている。特許文献２には、ナフタレン系分散剤に、早期強度向上の為のアミン化合物としてトリイソプロパノールアミンを併用した場合には、水硬性組成物の流動保持性がナフタレン系分散剤単独で用いた時よりも低下することが記載されている。
【０００６】
特許文献３には、ヒドロキシエチルアクリレート由来の構成単位を含む重合体と、ナフタレンスルホン酸ホルムアルデヒド縮合物と、オキシカルボン酸又はその塩、糖類及び糖アルコールから選ばれる一種以上の化合物と、を特定比率で含有するコンクリート用混和剤が開示されている。
【先行技術文献】
【特許文献】
【０００７】
【特許文献１】特開平３−１８３６４７号公報
【特許文献２】特開２０１２−１２１７９４号公報（特許請求の範囲、段落０００８）
【特許文献３】特開２０１０−３７１２９号公報
【発明の概要】
【発明が解決しようとする課題】
【０００８】
ナフタレンスルホン酸ホルムアルデヒド縮合物を含む水硬性組成物の硬化体の製品強度の指標となる７日及び２８日強度の向上が望まれる。
また、トリイソプロパノールアミンは水硬性組成物の早期強度の向上には有用であるが、コンクリート工場において混和剤タンクの追加なしにトリイソプロパノールアミンを含む水硬性組成物を調製する目的で、ナフタレンスルホン酸ホルムアルデヒド縮合物の水溶液のタンク中に予めトリイソプロパノールアミンを含有させると、ナフタレンスルホン酸ホルムアルデヒド縮合物水溶液の粘度が増加することが判明した。そして、ナフタレンスルホン酸ホルムアルデヒド縮合物水溶液の粘度が増加したことで、水硬性組成物の調製のためミキサーに圧送するポンプの能力によっては該水溶液を圧送できないことがあった。また、作業性などの点から、混和剤は、刺激臭などの臭気が低いことが望ましい。
【０００９】
本発明は、ナフタレンスルホン酸ホルムアルデヒド縮合物とトリイソプロパノールアミンとを含み、水硬性組成物の硬化体の７日及び２８日の強度を向上でき、刺激臭などの臭気が低く低粘度の組成物として調製できる水硬性組成物用混和剤を提供する。
【課題を解決するための手段】
【００１０】
本発明は、ナフタレンスルホン酸ホルムアルデヒド縮合物と、トリイソプロパノールアミンと、オキシカルボン酸、糖類及び糖アルコールから選ばれる１種以上の化合物と、水とを含有する水硬性組成物用混和剤に関する。
【００１１】
また、本発明は、ナフタレンスルホン酸ホルムアルデヒド縮合物とトリイソプロパノールアミンと水とを含有する水硬性組成物用混和剤に、オキシカルボン酸、糖類及び糖アルコールから選ばれる化合物を添加して粘度を低下させる、水硬性組成物用混和剤の粘度調整方法に関する。
【発明の効果】
【００１２】
本発明によれば、ナフタレンスルホン酸ホルムアルデヒド縮合物とトリイソプロパノールアミンとを含み、水硬性組成物の硬化体の７日及び２８日の強度を向上でき、刺激臭などの臭気が低く低粘度の組成物として調製できる水硬性組成物用混和剤が提供される。
【発明を実施するための形態】
【００１３】
水硬性組成物用混和剤の粘度が低下する機構は不明であるが、以下のように推定している。
オキシカルボン酸、糖類及び糖アルコールは、コンクリート等の水硬性組成物の凝結遅延剤として用いられる化合物である。これらの化合物により、ナフタレンスルホン酸ホルムアルデヒド縮合物とトリイソプロパノールアミンとの相互作用で生じる粘度の増加を抑制できる。
トリイソプロパノールアミンは窒素原子の電子密度が小さく、ナフタレンスルホン酸ホルムアルデヒド縮合物のπ電子と相互作用することによって、弱い結合を形成しナフタレンスルホン酸ホルムアルデヒド縮合物の見かけの分子量が増大するため、粘度が高くなると考えられる。しかし、オキシカルボン酸を併用すると、これらの水酸基がトリイソプロパノールアミンの水酸基と水素結合し、さらに、カルボキシル基とアミンの窒素原子とのイオン的な相互作用により、窒素原子を立体効果で遮蔽してナフタレンスルホン酸ホルムアルデヒド縮合物とのπ電子と相互作用を抑制すると考えられる。糖類又は糖アルコールを併用した場合は、多数の水酸基と炭素原子による立体効果により、オキシカルボン酸と同様の遮蔽効果が生じると考えられる。
【００１４】
＜ナフタレンスルホン酸ホルムアルデヒド縮合物＞
本発明に係るナフタレンスルホン酸ホルムアルデヒド縮合物（以下、ＮＳＦともいう）は、水硬性組成物の流動性向上の観点から、重量平均分子量は２００，０００以下が好ましく、１００，０００以下がより好ましく、８０，０００以下が更に好ましく、５０，０００以下がより更に好ましく、２０，０００以下がより更に好ましい。また、水硬性組成物の流動性向上の観点から、重量平均分子量は１，０００以上が好ましく、３，０００以上がより好ましく、４，０００以上が更に好ましく、５，０００以上がより更に好ましい。ナフタレンスルホン酸ホルムアルデヒド縮合物は酸の状態あるいは中和物であってもよい。
【００１５】
ナフタレンスルホン酸ホルムアルデヒド縮合物の製造方法は、例えば、ナフタレンスルホン酸とホルムアルデヒドとを縮合反応により縮合物を得る方法が挙げられる。前記縮合物の中和を行ってもよい。また、中和で副生する水不溶解物を除去してもよい。具体的には、ナフタレンスルホン酸を得るために、ナフタレン１モルに対して、硫酸１．２〜１．４モルを用い、１５０〜１６５℃で２〜５時間反応させてスルホン化物を得る。次いで、該スルホン化物１モルに対して、ホルムアルデヒドとして０．９５〜０．９９モルとなるようにホルマリンを８５〜９５℃で、３〜６時間かけて滴下し、滴下後９５〜１０５℃で縮合反応を行う。さらに、得られる縮合物の水溶液は酸性度が高いので貯槽等の金属腐食を抑制する観点から、得られた縮合物に、水と中和剤を加え、８０〜９５℃で中和工程を行うことができる。中和剤は、ナフタレンスルホン酸と未反応硫酸に対してそれぞれ１．０〜１．１モル倍添加することが好ましい。また、中和により生じる水不溶解物を除去することができ、その方法として好ましくは濾過による分離が挙げられる。これらの工程によって、ナフタレンスルホン酸ホルムアルデヒド縮合物水溶性塩の水溶液が得られる。この水溶液は、そのまま混和剤用の水溶液として使用することができる。さらに、該水溶液から水を除去し粉末として使用することもできる。
【００１６】
＜トリイソプロパノールアミン＞
本発明の水硬性組成物用混和剤はトリイソプロパノールアミンを含有する。ナフタレンスルホン酸ホルムアルデヒド縮合物との組み合わせにおいて、トリイソプロパノールアミンは、水硬性組成物の硬化体に良好な強度の向上効果を付与できる。
【００１７】
＜オキシカルボン酸、糖類及び糖アルコールから選ばれる１種以上の化合物＞
オキシカルボン酸、糖類及び糖アルコールから選ばれる１種以上の化合物（以下、ヒドロキシ化合物ともいう）は、水硬性組成物用混和剤の粘度の低下、及び強度向上効果に寄与する成分である。水硬性組成物用混和剤の粘度低下の観点から、好ましくはオキシカルボン酸及び糖アルコールから選ばれる１種以上の化合物、より好ましくはオキシカルボン酸である。
【００１８】
オキシカルボン酸としては、グルコン酸、クエン酸、酒石酸、グルコヘプトン酸、アラボン酸、及びリンゴ酸から選ばれる一種以上が挙げられる。オキシカルボン酸は、グルコン酸、酒石酸及びクエン酸から選ばれる１種以上の化合物が好ましい。
【００１９】
糖類しては、単糖類、オリゴ糖類及び多糖類から選ばれる一種以上の化合物が好ましい。単糖類は、グルコース、フラクトース、ガラクトース、キシロース、アビトース、リポーズ、異性化糖等が、オリゴ糖としては、二糖類、三糖類等が挙げられ、サッカロース、マルトース、デキストリン等が挙げられる。多糖類としては、デキストリン、澱粉、澱粉の分解物（例えば澱粉の酵素分解物）等が挙げられる。また、これら単糖類、オリゴ糖類を含む糖蜜類が挙げられる。
【００２０】
また、糖アルコールとしては、エリスリトール、アラビトール、ソルビトール、マンニトール、ズルシトール等が挙げられ、ソルビトールが好ましい。
【００２１】
水硬性組成物用混和剤の粘度低下の観点から、オキシカルボン酸、糖類及び糖アルコールから選ばれる化合物は、好ましくはグルコン酸、酒石酸、クエン酸及びソルビトールから選ばれる１種以上の化合物、より好ましくはグルコン酸、酒石酸及びソルビトールから選ばれる１種以上の化合物、更に好まししくはグルコン酸及びソルビトールから選ばれる１種以上の化合物、より更に好ましくはグルコン酸である。
【００２２】
＜水硬性組成物用混和剤＞
本発明の水硬性組成物用混和剤は、ＮＳＦと、トリイソプロパノールアミンと、ヒドロキシ化合物と、水とを含有する。水は混和剤の残部であり、混和剤が全体で１００質量％となるような量で含有される。
【００２３】
混和剤中のＮＳＦの含有量は、水硬性粉体の分散性向上効果の観点から、混和剤中１０質量％以上、より好ましくは２０質量％以上、更に好ましくは２５質量％以上、より更に好ましくは３０質量％以上であり、そして、好ましくは５５質量％以下、より好ましくは５０質量％以下である。
【００２４】
混和剤中のトリイソプロパノールアミンの含有量は、２８日強度向上効果の観点から、混和剤中１質量％以上、より好ましくは５質量％以上、更に好ましくは１０質量％以上であり、そして、好ましくは４０質量％以下、より好ましくは３０質量％以下である。
【００２５】
混和剤中のヒドロキシ化合物の含有量は、水硬性組成物用混和剤の粘度低下の観点から、混和剤中１質量％以上、より好ましくは５質量％以上、更に好ましくは１０質量％以上であり、そして、好ましくは４０質量％以下、より好ましくは３０質量％以下である。また、混和剤中のトヒドロキシ化合物の含有量は、水硬性組成物の凝結遅延を抑制する観点から、更に好ましくは２５質量％以下である。
【００２６】
本発明の水硬性組成物用混和剤は、２８日強度向上効果と水硬性組成物用混和剤の粘度低下の観点から、トリイソプロパノールアミンとヒドロキシ化合物とのモル比が、トリイソプロパノールアミン／ヒドロキシ化合物で、０．３以上１．６以下であることが好ましい。このモル比は、より好ましくは０．４以上、更に好ましくは０．６以上、そして、より好ましくは１．５以下、更に好ましくは１．２以下、より更に好ましくは０．９以下、更に好ましくは０．７以下である。
【００２７】
本発明の水硬性組成物用混和剤は、１液化（ＮＳＦ単独との添加量一定）の観点からトリイソプロパノールアミンの含有量が、ＮＳＦとトリイソプロパノールアミンとヒドロキシ化合物の合計を１００とした質量比で、５．０以上３０以下であることが好ましい。この含有量は、２８日強度向上効果の観点から、より好ましくは１０以上、更に好ましくは１５以上、より更に好ましくは２０以上であり、そして、水硬性組成物用混和剤の粘度低下の観点から、より好ましくは２９以下、更に好ましくは２５以下である。
【００２８】
本発明の水硬性組成物用混和剤は、１液化の観点（ＮＳＦ単独との添加量一定）からヒドロキシ化合物の含有量が、ＮＳＦとトリイソプロパノールアミンとヒドロキシ化合物の合計を１００とした質量比で、３以上４０以下であることが好ましい。この含有量は、水硬性組成物用混和剤の粘度低下の観点から、より好ましくは５以上、更に好ましくは１０以上であり、そして、より好ましくは３８以下、更に好ましくは３６以下である。また、本発明の水硬性組成物用混和剤は、ヒドロキシ化合物の含有量が、水硬性組成物の凝結遅延を抑制する観点から、３０以下がより更に好ましい。
【００２９】
本発明の水硬性組成物用混和剤は、ＮＳＦ、トリイソプロパノールアミン及びヒドロキシ化合物の合計の含有量が、混和剤の固形分中、８０．０質量％以上１００．０質量％以下であることが好ましい。この含有量は、水硬性粉体の分散性向上効果及び２８日強度向上効果の観点から、より好ましくは９０．０質量％以上、更に好ましくは９５．０質量％以上である。ここで、混和剤の固形分は、水以外の成分である。
【００３０】
本発明の水硬性組成物用混和剤は、固形分の含有量が、４５．０質量％以上１００．０質量％以下であることができる。このような含有量であっても、取り扱い性の良い粘度となる。この含有量は、トリイソプロパノールアミンの濃度を高くしても粘度の増加が抑制される観点から、より好ましくは５０．０質量％以上、更に好ましくは５５．０質量％以上、より更に好ましくは６０．０質量％以上、より更に好ましくは７０．０質量％以上、より更に好ましくは８０．０質量％以上であり、そして、水硬性組成物用混和剤の粘度低下の観点から、より好ましくは９８．０質量％以下である。
【００３１】
本発明の水硬性組成物用混和剤は、取扱い性の観点から２０℃における粘度が好ましくは５０ｍＰａ・ｓ以上１８０ｍＰａ・ｓ以下である。この粘度は、より好ましくは５５Ｐａ・ｓ以上、更に好ましくは７０Ｐａ・ｓ以上、そして、より好ましくは１５０Ｐａ・ｓ以下、更に好ましくは１３０Ｐａ・ｓ以下である。
【００３２】
水硬性組成物用混和剤の粘度は、恒温槽（ＶＩＳＣＯＭＡＴＥ  ＶＭ−１５０Ｆ、東機産業株式会社製）中で、トールビーカーに試料を投入し、２０℃に調整後、粘度計（ＴＶＢ−１０、東機産業株式会社製）のローターＮｏ．Ｍ２（３０ｒｐｍ）で試料を攪拌し、攪拌開始から  ３分後の値である。
【００３３】
ＮＳＦと水とを含有する液状混和剤にトリイソプロパノールアミンを加えると、粘度が上昇する。本発明に係るヒドロキシ化合物をそのような液状混和剤に加えると、粘度の上昇を抑制できることが見出された。従って、本発明により、ＮＳＦとトリイソプロパノールアミンと水とを含有する水硬性組成物用混和剤に、本発明に係るヒドロキシ化合物を添加して粘度を低下させる、水硬性組成物用混和剤の粘度調整方法が提供される。本発明に係るヒドロキシ化合物を添加することで、該ヒドロキシ化合物添加後のＮＳＦとトリイソプロパノールアミンと水とを含有する液状混和剤の粘度を、該ヒドロキシ化合物を添加する前の粘度に対して、好ましくは６０％以下、より好ましくは８０％以下とすることができる。そして、本発明に係るヒドロキシ化合物は、ＮＳＦとトリイソプロパノールアミンと水とを含有する液状混和剤の粘度の上昇を抑制できるだけでなく、ＮＳＦとトリイソプロパノールアミンと水とを含有する液状混和剤に加えることで、水硬性組成物の硬化体の強度を向上できる。
【００３４】
本発明の水硬性組成物用混和剤は液体である。本発明の混和剤は、溶液であることが好ましい。本発明の混和剤は、水溶液が好ましい。水溶液は、固形分、すなわち水以外の成分の含有量の濃度が高くすることができる。低粘度で均一な水溶液となることで取り扱い性の良い一液型の製剤として使用できる。液体成分として、水以外に有機溶剤を用いることができる。
【００３５】
本発明の水硬性組成物用混和剤は、必要に応じて、ＮＳＦ、トリイソプロパノールアミン、ヒドロキシ化合物以外の分散剤、空気連行剤（ＡＥ剤）、消泡剤、増粘剤、早強剤、遅延剤等の薬剤を併用することも可能である。
【００３６】
＜水硬性組成物＞
本発明により、本発明の水硬性組成物用混和剤、水硬性粉体、骨材、及び水を含有する水硬性組成物が提供される。
すなわち、ＮＳＦ、トリイソプロパノールアミン、前記ヒドロキシ化合物、水硬性粉体、骨材、及び水を含有する水硬性組成物が提供される。
本発明に係る水硬性組成物には、本発明の水硬性組成物用混和剤で述べたＮＳＦ、トリイソプロパノールアミン及びヒドロキシ化合物の好ましい態様を適宜適用することができる。
【００３７】
本発明に係る水硬性組成物は、水と水硬性粉体の質量比が、好ましくは０．２０以上０．５０以下である。水硬性組成物の初期流動性と硬化体の強度の観点から、当該質量比は、より好ましくは０．２５以上、更に好ましくは０．３０以上、そして、より好ましくは０．４８以下、更に好ましくは０．４６以下である。この質量比は、水硬性組成物中の水と水硬性粉体の質量比（水／水硬性粉体の質量比）であり、通常Ｗ／Ｐと略記されるが、粉体がセメントの場合、Ｗ／Ｃと略記されることがある。
【００３８】
本発明に係るＮＳＦとトリイソプロパノールアミンと前記ヒドロキシ化合物とを、水硬性粉体、骨材、水を含有する組成物に添加することで、当該組成物の硬化体の圧縮強度、例えば、７日強度と２８日強度を向上することができる。ＮＳＦとトリイソプロパノールアミンと前記ヒドロキシ化合物と水を含有する混和剤は、取り扱い性の良い粘度であるため、これをそのまま水硬性粉体、骨材、水を含有する組成物を調製するいずれかの段階で添加してもよい。
【００３９】
本発明に係る水硬性組成物に使用される水硬性粉体は、水和反応により硬化する物性を有する粉体のことであり、セメント、石膏等が挙げられる。好ましくは普通ポルトランドセメント、ビーライトセメント、中庸熱セメント、早強セメント、超早強セメント、耐硫酸セメント、メーソンリーセメント等のセメントであり、またこれらに高炉スラグ、フライアッシュ、シリカフューム、石粉（炭酸カルシウム粉末）等が添加されたものでもよい。
【００４０】
また、本発明に係る水硬性組成物は、骨材を含有する。骨材として、砂等の細骨材及び砂利等の粗骨材が挙げられる。水硬性粉体に骨材として、砂、砂及び砂利が添加されて最終的に得られる水硬性組成物が、一般にそれぞれモルタル、コンクリートなどと呼ばれている。本発明に係る水硬性組成物は、モルタル、生コンクリート、コンクリート製品、耐火物用コンクリート、プラスター、石膏スラリー、軽量又は重量コンクリート、補修用コンクリート、プレパックド用コンクリート、トレーミー用コンクリート、グラウト用コンクリート、地盤改良用コンクリート、寒中用コンクリート等の何れの分野においても有用である。
【００４１】
本発明に係る水硬性組成物において、水硬性粉体に対するＮＳＦの割合は、水硬性組成物が所望の流動性となる量を含有させればよいが、初期流動性の観点から、好ましくは０．０５質量％以上、より好ましくは０．１０質量％以上、更に好ましくは０．１３質量％以上、そして、好ましくは０．３５質量％以下、より好ましくは０．３０質量％以下、更に好ましくは０．２５質量％以下である。
【００４２】
本発明に係る水硬性組成物において、水硬性粉体に対するトリイソプロパノールアミンの割合は、７および２８日強度向上の観点から、好ましくは０．０１質量％以上、より好ましくは０．０２５質量％以上、更に好ましくは０．０４質量％以上、そして、好ましくは０．１５質量％以下、より好ましくは０．１４質量％以下、更に好ましくは０．１３質量％以下である。
【００４３】
本発明に係る水硬性組成物において、水硬性粉体に対するヒドロキシ化合物の割合は、２８日強度向上効果と水硬性組成物用混和剤の粘度低下の観点から、好ましくは０．０１質量％以上、より好ましくは０．０２６質量％以上、更に好ましくは０．０４１質量％以上、そして、好ましくは０．１５４質量％以下、より好ましくは０．１４３質量％以下、更に好ましくは０．１３３質量％以下である。
【００４４】
このような割合となるように、本発明の水硬性組成物用混和剤を用いることが好ましい。
【００４５】
本発明に係る水硬性組成物において、骨材（細骨材と粗骨材の合計）の含有量は、水硬性組成物１ｍ３あたり好ましくは１６００ｋｇ以上、より好ましくは１６５０ｋｇ以上、そして、好ましくは２０００ｋｇ以下、より好ましくは１９５０ｋｇ以下である。
本発明に係る水硬性組成物において、水硬性粉体の含有量は、水硬性組成物１ｍ３あたり好ましくは２５０ｋｇ以上、より好ましくは２８０ｋｇ以上、そして、好ましくは８００ｋｇ以下、より好ましくは７００ｋｇ以下である。
本発明に係る水硬性組成物において、水の含有量は、水硬性組成物１ｍ３あたり好ましくは１００ｋｇ以上、より好ましくは１１０ｋｇ以上、そして、好ましくは２００ｋｇ以下、より好ましくは１９５ｋｇ以下である。
【００４６】
また、本発明に係る水硬性組成物において、骨材が細骨材のみからなる場合は、細骨材は水硬性粉体１００重量部に対して、好ましくは１００質量部以上、より好ましくは１５０質量部以上、そして、好ましくは３５０質量部以下、より好ましくは３００質量部以下である。
【００４７】
本発明に係る水硬性組成物は、コンクリート構造物やコンクリート製品の材料として用いることができる。本発明に係る水硬性組成物は、接水から７日後の圧縮強度が向上するので、例えば、本発明に係る水硬性組成物に、接水後の初期材齢強度が低い水硬性粉体（高炉スラグ、フライアッシュ、石灰石等）を配合しても、ＮＳＦ、トリイソプロパノールアミン及びヒドロキシ化合物の少なくともいずれかを含まない水硬性組成物と比較して、同等以上の、接水から７日後の圧縮強度を得ることが出来る。
【００４８】
本発明に係る水硬性組成物を用いると、ＮＳＦを用いる場合の取り扱い良さを維持したまま、接水から７日後又は２８日後の圧縮強度がナフタレンスルホン酸ホルムアルデヒド縮合物のみを用いた場合よりも向上する。
【実施例】
【００４９】
＜試験例１＞
水に、ＮＳＦ、トリイソプロパノールアミン（以下、ＴｉＰＡと表記する、以下同様）、ヒドロキシ化合物又は比較化合物を、表１に示す量で加えて混合し、表１の試験例１−１〜１−２３の混和剤（ｏ、ａ〜ｄ、i、ｃ２〜ｃ５及びＡ〜Ｊ）の水硬性粉体用混和剤を調製した。
その際、実際にセメントと混和するときの混和剤の態様を想定して、セメント質量に対する混和剤の添加量が０．４５質量％であり、且つこの添加量において、セメント質量に対するＮＳＦの添加量が０．１８質量％で一定となるような組成の水硬性粉体用混和剤を調製した。組成は水の量で調整した。混和剤中のＮＳＦの固形分換算濃度は４０質量％で一定であった。
ただし、試験例１−１５は、ＮＳＦ、トリイソプロパノールアミン及びヒドロキシ化合物の比率を維持したまま混和剤中のＮＳＦの固形分換算濃度を４０質量％すると固形分が１００質量％を超えるため、混和剤中のＮＳＦの固形分換算濃度を２６質量％、セメント１００質量に対する混和剤の添加量を０．６９質量％とした。
得られた混和剤の粘度を、以下の条件で、２０℃でＢ型粘度計を用いて測定した。また、得られた混和剤の臭気を評価した。結果を表１に示した。なお、表１中のＮＳＦは、マイテイ１５０（花王（株）製）を用いた。
【００５０】
＜粘度測定条件＞
恒温槽（ＶＩＳＣＯＭＡＴＥ  ＶＭ−１５０Ｆ、東機産業株式会社製）中でトールビーカーに試料を投入し、２０℃に調整後、粘度計（ＴＶＢ−１０、東機産業株式会社製）のローターＮｏ．Ｍ２（３０ｒｐｍ）で試料を攪拌し、攪拌開始から１分後の値を粘度とした。
【００５１】
＜臭気＞
試験例１−１の混和剤を基準として、以下のように判定した。
○：試験例１−１の混和剤と臭気が同等以下である。
×：試験例１−１の混和剤よりも刺激臭がある。
【００５２】
【表１】
0006371213.tif 000002
【００５３】
＊１  含有量：混和剤中の質量％
＊２  質量比：ＮＳＦ、ＴｉＰＡ、及びヒドロキシ化合物又は比較化合物の合計を１００とする質量比
＊３  固形分：混和剤中の水以外の成分（ＮＳＦ、ＴｉＰＡ、ヒドロキシ化合物、比較化合物）の質量％
＊４  試験例１−１５以外は混和剤中のＮＳＦの固形分換算濃度が４０質量％となるように固形分を調整し、試験例１−１５は混和剤中のＮＳＦの固形分換算濃度が２６質量％となるように固形分を調整した。
【００５４】
表１に示されるように、ＮＳＦ、トリイソプロパノールアミン、グルコン酸を含有する試験例１−３、１−５、１−７、１−９の混和剤（Ａ、Ｂ、Ｃ、Ｄ）は、固形分濃度が高くなっているにもかかわらず、それぞれ同じ量のＮＳＦ、トリイソプロパノールアミンを含有する試験例１−２、１−４、１−６、１−８の混和剤（ａ、ｂ、ｃ、ｄ）よりも粘度が低下した。
また、グルコン酸の含有量を変更した試験例１−１０〜１−１３の混和剤（Ｅ〜Ｈ）や、グルコン酸に代えて、クエン酸、酒石酸、又はソルビトールを用いた試験例１−２１〜１−２３の混和剤（Ｃ２〜Ｃ４）でも、１７０ｍＰｓ・ｓ以下の粘度の混和剤が得られた。
ＮＦＳの添加量が０．１８質量％、トリイソプロパノールアミンの添加量が０．２質量％である試験例１−１４と１−１５の混和剤（ｉ及びＩ）を比較すると、固形分濃度がほぼ同じでありながら、混和剤の粘度はそれぞれ４２５ｍＰｓ・ｓと９０ｍＰｓ・ｓであり、グルコン酸により粘度が大きく低下していることがわかる。
また、グルコン酸に代えて、硫酸や酢酸を用いた試験例１−１７〜１−２０の混和剤（ｃ２〜ｃ５）では、１７０ｍＰａ・ｓ以下の粘度の混和剤では刺激臭があったが、実施例に該当する混和剤は、何れも刺激臭が感じられなかった。
【００５５】
＜試験例２＞
表２の試験例２−１〜２−１８の混和剤（ｏ、ａ〜ｄ、ｉ、ｐ、ｑ、Ａ〜Ｉ及びＫ）を用いて、ＪＩＳ  Ａ  １１３２に準じてモルタル供試体を作成した。表２の混和剤の記号は表１の混和剤の記号と対応する。また、混和剤Ｋ、ｐ及びｑは、表１の混和剤と同様にセメント質量に対する混和剤の添加量が０．４５質量％において、セメント質量に対するＮＳＦの添加量が０．１８質量％となるような組成の水硬性粉体用混和剤を調製した。
表２の水硬性粉体用混和剤は、ＮＳＦ、トリイソプロパノールアミン、グルコン酸及び水を含有し、ＮＳＦの固形分濃度が４０質量％となるように設定した。ただし、試験例２−１６は、ＮＳＦ、トリイソプロパノールアミン及びヒドロキシ化合物の比率を維持したまま混和剤中のＮＳＦの固形分換算濃度を４０質量％すると固形分が１００質量％を超えるため、混和剤中のＮＳＦの固形分換算濃度を２６質量％とした。
モルタルの配合は、
水（Ｗ）：４５０ｇ
セメント（Ｃ）：１０００ｇ
砂（Ｓ）：１７５０ｇ
であった。Ｗ／Ｃは４５である。セメントは、太平洋セメント社および住友大阪セメント社の普通ポルトランドセメントを用いて、５０：５０の比率で混合したものを用いた。砂は、城陽砂を用いた。
【００５６】
円柱型プラモールド（底面の直径：５ｃｍ、高さ１０ｃｍ）の型枠６個に、それぞれ二層詰め方式によりモルタルを充填し、２０℃の室内にて気中（２０℃）養生を行い、硬化させた。
モルタル調製から２４時間後に硬化した供試体を型枠から脱型し供試体を得た。
６個の供試体の内、２個の２４時間後の圧縮強度を測定した。
さらに残り４個の供試体は、７日まで水中養生（２０℃）を行い、そのうち２個の７日後の圧縮強度を測定した。
さらに残り２個の供試体は、２８日まで水中養生（２０℃）を行い、２個の２８日後の圧縮強度を測定した。
供試体の圧縮強度はＪＩＳ  Ａ  １１０８に基づいて測定し、それぞれ、供試体２個の平均値とした。
結果を表２に示した。
【００５７】
【表２】
0006371213.tif 000003
【００５８】
＊５  添加量：セメントの質量に対する添加量（質量％）
＊６  相対値（１）：ＮＳＦのみを含有する試験例２−１の混和剤を基準（１００）とする相対値である。
＊７  相対値（２）：ＮＳＦとＴｉＰＡのみを含有する試験例の混和剤であってＴｉＰＡの添加量が同じ混和剤を基準（１００）とする相対値である。
【００５９】
表２に示されるように、ＮＳＦ、トリイソプロパノールアミン、グルコン酸を含有する試験例２−３、２−５、２−７、２−９、２−１６の混和剤（Ａ、Ｂ、Ｃ、Ｄ、Ｉ）は、相対値（２）をそれぞれ対比した、同じ量のＮＳＦ、トリイソプロパノールアミンを含有する試験例２−１、２−２、２−４、２−６、２−８、２−１７の混和剤（ａ、ｂ、ｃ、ｄ、ｉ）よりも７日及び２８日強度が上回ることがわかった。
また、グルコン酸の含有量を変更した試験例２−１０〜２−１４の混和剤（Ｋ、Ｅ〜Ｈ）は、同じ量のＮＳＦ、トリイソプロパノールアミンを含有する試験例２−８の混和剤（ｄ）よりも７日及び２８日強度が上回ることがわかった。
また、トリイソプロパノールアミンを含有せず、ＮＳＦ、グルコン酸を含有する試験例２−１７及び２−１８の混和剤（ｐ、ｑ）は、７日及び２８日強度は向上しないことがわかった。
ヒドロキシ化合物は凝結遅延剤として用いられる化合物であるが、ヒドロキシ化合物の添加量が０．１３質量％より少ない試験例２−３、２−５、２−７、２−９及び２−１２〜２−１４の混和剤（Ａ〜Ｄ及びＦ〜Ｈ）では、ＮＳＦのみを添加する試験例２−１の混和剤（ｏ）よりも２４時間後の圧縮強度の低下はみられず〔２４時間強度の相対値（１）が１００以上〕、硬化遅延が生じていないと考えられる。
また、試験例２−９、２−１０の混和剤（Ｄ、Ｋ）では、これらと同じ量のグルコン酸をＮＳＦに添加した試験例２−１７、２−１８の混和剤（ｐ、ｑ）よりも２４時間後の圧縮強度が向上しており、トリイソプロパノールアミンが硬化遅延の抑制に寄与していることが推察される。